(57)【要約】【課題】レンズ等の分野で使用される屈折率が１．６７より低いプラスチック基材を用いて、耐熱性と十分な反射防止特性を備えた光学物品およびその製造方法を提供すること。【解決手段】光学物品は、プラスチック基材上に２層からなる有機系反射防止層が形成され、プラスチック基材の屈折率は、１．６７以下であり、有機系反射防止層は、プラスチック基材側に位置する層（高屈折率層）の屈折率が１．６〜２．０であり、大気側に位置する層（低屈折率層）の屈折率が１．３〜１．５である。【選択図】なし【特許請求の範囲】
【請求項１】
プラスチック基材上に、前記プラスチック基材側に位置する高屈折率層と大気側に位置する低屈折率層との２層からなる有機系反射防止層が形成されている光学物品であって、
前記プラスチック基材の屈折率は、１．６７以下であり、
前記有機系反射防止層は、前記高屈折率層の屈折率が前記低屈折率層の屈折率よりも０．１以上高いことを特徴とする光学物品。
【請求項２】
請求項１に記載の光学物品において、
前記高屈折率層の屈折率が１．６〜２．０であり、
前記低屈折率層の屈折率が１．３〜１．５であることを特徴とする光学物品。
【請求項３】
請求項１または請求項２に記載の光学物品において、
前記高屈折率層が酸化チタンを含有する金属酸化物微粒子と、有機ケイ素化合物とを含んだコーティング組成物から形成されていることを特徴とする光学物品。
【請求項４】
請求項１〜請求項３のいずれかに記載の光学物品において、
前記高屈折率層が有機チタン化合物を含んだコーティング組成物から形成されていることを特徴とする光学物品。
【請求項５】
請求項１〜請求項４のいずれかに記載の光学物品において、
前記低屈折率層が内部空洞を有するシリカ系微粒子と、有機ケイ素化合物とを含んだコーティング組成物から形成されていること特徴とする光学物品。
【請求項６】
請求項１〜請求項５に記載の光学物品がプラスチックレンズであることを特徴とする光学物品。
【発明の詳細な説明】
【技術分野】
【０００１】
本発明は、プラスチック眼鏡レンズ等として使用される光学物品に関する。
【背景技術】
【０００２】
プラスチックレンズは、ガラスレンズに比べて軽量であり、成形性、加工性、染色性等に優れ、しかも割れにくく安全性も高いため、眼鏡レンズ分野において急速に普及し、その大部分を占めている。また、近年では薄型化、軽量化のさらなる要求に応えるべく、チオウレタン系樹脂やエピスルフィド系樹脂等の高屈折率素材が開発されている。
一方、プラスチックレンズはガラスレンズに比べて傷つき易いため、一般に、レンズ基材の表面にハードコート層を形成し、表面硬度を向上させている。また、表面反射を防止する目的でハードコート層の上面に無機系あるいは有機系の反射防止層を形成することも行われている。例えば、チオウレタン系樹脂やチオエポキシ系樹脂のような高屈折率のレンズ基材上に、レンズ基材より屈折率が０．１０以上低い有機系の低屈折率反射防止層を形成してなる、反射防止特性に優れたプラスチックレンズが提案されている（特許文献１参照）。
【０００３】
【特許文献１】特開２００３−２２２７０３号公報
【発明の開示】
【発明が解決しようとする課題】
【０００４】
しかしながら、特許文献１に記載されるような、高屈折率のレンズ基材は、耐熱性が低いという課題を有している。また、レンズ基材の高屈折率化に伴い、耐熱性はさらに低下する傾向にある。
一方、屈折率が１．６７より低い低屈折率のレンズ基材は、安価で耐熱性はあっても、反射防止層との屈折率差が小さく十分な反射防止特性が得られない。
そこで、本発明の目的は、レンズ等の分野で汎用的に使用される屈折率が１．６７以下のプラスチック基材を用いて、十分な反射防止特性を備えた光学物品を提供することにある。
【課題を解決するための手段】
【０００５】
前記の課題を解決すべく、本発明の光学物品は、プラスチック基材（以下、単に「基材」ともいう）上に、前記基材側に位置する高屈折率層と大気側に位置する低屈折率層との２層からなる有機系反射防止層が形成されている光学物品であって、前記基材の屈折率は、１．６７以下であり、前記２層の有機系反射防止層は、前記高屈折率層の屈折率が前記低屈折率層の屈折率よりも０．１以上高いことを特徴とする。
本発明によれば、通常、１層とされる有機系反射防止層が、前記したように２層（高屈折率層と低屈折率層）とされている。すなわち、基材自体が低屈折率であっても、その上に高屈折率層を設けることで、さらにその上に設けられる低屈折率層との屈折率差を０．１以上と十分に大きくすることにより十分な反射防止特性が得られる。すなわち、汎用性の高い安価な低屈折率基材を用いても十分な反射防止特性が得られる。
なお、この基材は、基材表面に形成されたプライマー層と、このプライマー層の上面に形成されたハードコート層とを有する場合はそれらも含む概念である。
【０００６】
前記した光学物品においては、前記高屈折率層と前記低屈折率層との屈折率差を０．１〜０．７とすることにより、より反射防止効果が向上する。そのため、本発明では、前記高屈折率層の屈折率が１．６〜２．０、前記低屈折率層の屈折率が１．３〜１．５である層構成とすることが好ましい。
本発明では、前記した高屈折率層は、酸化チタンを含有する金属酸化物微粒子と有機ケイ素化合物とを含んだコーティング組成物から形成されることが好ましい。
ここで、有機ケイ素化合物とは、例えば下記式（１）で示されるようなシランカップリング剤であり、適当な方法で加水分解され基材にコートされることで、容易に透明で強固なバインダー樹脂層を形成する。
Ｒ１Ｒ２ｎＳｉＸ１３−ｎ                          （１）
（式中、Ｒ１は、重合可能な反応基を有する有機基であり、Ｒ２は炭素数１〜６の炭化水素基であり、Ｘ１は加水分解基であり、ｎは０または１である。）
【０００７】
この発明によれば、酸化チタンを含有する金属酸化物微粒子がバインダー樹脂中に分散され、高屈折率層を形成できる。
また、前記した酸化チタンはルチル型を用いることが好ましい。ルチル型の結晶構造を有する酸化チタンを含有する金属酸化物粒子は、耐光性に優れている上、アナターゼ型酸化チタンに比べて屈折率が高いために高屈折率層中での使用量を減らせることができ、密着性に寄与する樹脂成分を増量することができる。
【０００８】
また、本発明では、高屈折率層は、有機チタン化合物を含んだコーティング組成物から形成されることも好ましい。
ここで、有機チタン化合物とは、例えばチタン系カップリング剤であり、適当な方法で加水分解され基材にコートされることで、酸化チタン粒子を含んだ透明で強固なバインダー樹脂層を形成する。
従って、この発明によれば、特に酸化チタンを含有する金属酸化物粒子を準備しなくとも、有機チタン化合物だけで高屈折率層を形成することが可能となり簡便である。
【０００９】
本発明では、前記低屈折率層が内部空洞を有するシリカ系微粒子と、有機ケイ素化合物とを含んだコーティング組成物から形成されていることが好ましい。
ここで、有機ケイ素化合物は、前記した高屈折率層を構成するために用いられる有機ケイ素化合物（式（１））と同じものを使用してもよい。
また、有機ケイ素化合物としては、下記式（２）に示すような含フッ素化合物を用いてもよい。
Ｘ２ｍＲ３３−ｍＳｉ−Ｙ−ＳｉＲ３３−ｍＸ２ｍ          （２）
（式中Ｒ３は炭素数１〜６の一価炭化水素基。Ｙはフッ素原子を１個以上含有する二価有機基。Ｘ２は加水分解性基。ｍは１〜３の整数である。）
【００１０】
この発明によれば、有機ケイ素化合物から形成された透明で強固な膜の中に、内部空洞を有するシリカ系微粒子が均一に分散しているため、十分屈折率の低い低屈折率層を形成できる。
また、上記式（２）のような含フッ素化合物を用いると、フッ素樹脂が本来持つ低屈折率により低屈折率層の低屈折率化が一層容易となる。なお、前記した式（１）の化合物と式（２）の化合物は混合して用いてもよい。
【００１１】
前記した光学物品は、眼鏡レンズ、カメラレンズ、望遠鏡用レンズ、顕微鏡用レンズ、ステッパー用集光レンズ等のプラスチックレンズとして好適に使用できる。
【発明を実施するための最良の形態】
【００１２】
以下、本発明の光学物品および光学物品の製造方法について実施形態を詳細に説明する。本実施形態の光学物品は眼鏡用のプラスチックレンズである。
本実施形態のプラスチックレンズは、プラスチックレンズ基材と２層の有機系反射防止層とで構成されるが、プラスチックレンズ基材表面に形成されたプライマー層と、このプライマー層の上面に形成されたハードコート層と、このハードコート層の上面に形成された２層からなる有機系反射防止層と、防汚層とを有する構成としても良い。以下、これら各層について説明する。
【００１３】
（１．プラスチックレンズ基材）
プラスチックレンズ基材（以下、「レンズ基材」ともいう）の材質としては、屈折率が１．６７以下となれば特に限定されない。このようなレンズ素材としては、ジエチレングリコールビスアリルカーボネート（ＣＲ−３９）やポリカーボネート、あるいは、イソシアネート基またはイソチオシアネート基を持つ化合物と、メルカプト基を持つ化合物を反応させることによって製造されるポリチオウレタン系プラスチックが挙げられる。
【００１４】
（２．プライマー層）
プライマー層は、レンズ基材の最表面に形成され、レンズ基材と後述するハードコート層双方の界面に存在して、レンズ基材とハードコート層双方への密着性を発揮する性質を有し、表面処理膜全体の耐久性を向上させる役割を担う。さらに外部からの衝撃吸収層としての性質も併せ持ち、耐衝撃性を向上させる性質も有する。
このようなプライマー層としては、極性を有する有機樹脂ポリマーと、酸化チタンを含有する金属酸化物微粒子とを含むコーティング組成物を用いて形成されることが好ましい。
【００１５】
有機樹脂ポリマーは、レンズ基材とハードコート層の双方に密着性を発現する。金属酸化物微粒子は、フィラーとしてプライマー層の架橋密度向上に作用して、耐水性、耐候性や耐光性の向上を図ることができる。上記有機樹脂ポリマーとしては、ポリエステル樹脂、ポリウレタン樹脂、エポキシ樹脂、メラミン樹脂、ポリオレフィン樹脂、ウレタンアクリレート樹脂、エポキシアクリレート樹脂等の各種樹脂を使用することが可能である。この内、硫黄原子を含むレンズ基材に対する密着性とフィラーとなる金属酸化物微粒子の分散性の点から、ポリエステル樹脂を好ましく用いることができる。
一方、酸化チタンを含有する金属酸化物微粒子としては、耐光性の観点から、ルチル型の結晶構造を有する酸化チタンを含有する複合型を用いることが好ましい。この金属酸化物微粒子の平均粒径は、１〜２００ｎｍが好ましく、より好ましくは５〜３０ｎｍを用いる。
【００１６】
コーティング用組成物（コーティング液）の塗布にあたっては、レンズ基材とプライマー被膜の密着性の向上を目的として、レンズ基材の表面を予めアルカリ処理、酸処理、界面活性剤処理、無機あるいは有機の微粒子による剥離／研磨処理、プラズマ処理を行うことが効果的である。また、コーティング用組成物の塗布／硬化方法としては、ディッピング法、スピンコート法、スプレーコート法、ロールコート法、あるいは、フローコート法等によりコーティング用組成物を塗布した後、４０〜２００℃の温度で数時間加熱／乾燥することにより、プライマー層を形成できる。
また、プライマー層の膜厚は、０．０１〜５０μｍ、特に０．１〜３０μｍの範囲が好ましい。プライマー層が薄すぎると耐水性や耐衝撃性などの基本性能が実現できず、逆に厚すぎると、表面の平滑性が損なわれたり、光学的歪や白濁、曇りなどの外観欠点を発生する場合がある。なお、プライマー層の屈折率は、干渉縞の発生を避けるため、レンズ基材の屈折率に合わせることが好ましい。
【００１７】
（３．ハードコート層）
ハードコート層は、レンズ基材表面に形成されたプライマー層上に形成される。ハードコート層は、酸化チタンを含有する金属酸化物微粒子と、下記式（１）で示される有機ケイ素化合物とを含むコーティング組成物を用いて形成されることが好ましい。
Ｒ１Ｒ２ｎＳｉＸ１３−ｎ                          （１）
（式中、Ｒ１は、重合可能な反応基を有する有機基であり、Ｒ２は炭素数１〜６の炭化水素基であり、Ｘ１は加水分解基であり、ｎは０または１である。）
【００１８】
酸化チタンとしては、耐候性や耐光性の観点よりルチル型の結晶構造を有することが好ましい。
式（１）で示される有機ケイ素化合物は、いわゆるシランカップリング剤であり、ハードコート層のバインダー樹脂としての役割を果たす。式（１）中、Ｒ1は、重合可能な反応基を有する有機基であり、炭素数は２以上である。Ｒ1はビニル基、アリル基、アクリル基、メタクリル基、１−メチルビニル基、エポキシ基、メルカプト基、シアノ基、イソシアノ基、アミノ基等の重合可能な反応基を有する。また、Ｘ1は、加水分解可能な官能基であり、例えば、メトキシ基、エトキシ基、メトキシエトキシ基等のアルコキシ基、クロロ基、ブロモ基等のハロゲン基、アシルオキシ基等があげられる。Ｒ２は、炭素数１〜６の一価炭化水素基を表すが、具体的には、メチル基、エチル基、プロピル基、ブチル基、ヘキシル基、シクロヘキシル基等のアルキル基、フェニル基等を例示することができる。良好な耐擦傷性を得るには、メチル基が好ましい。
【００１９】
有機ケイ素化合物としては、例えば、ビニルトリアルコキシシラン、ビニルトリクロロシラン、ビニルトリ（β−メトキシ−エトキシ）シラン、アリルトリアルコキシシラン、アクリルオキシプロピルトリアルコキシシラン、メタクリルオキシプロピルトリアルコキシシラン、γ−グリシドキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン等があげられる。この「Ｂ成分」の有機ケイ素化合物は、２種類以上を混合して用いてもよい。
【００２０】
そして、ハードコート層を形成するためのハードコート液を製造する際には、金属酸化物微粒子が分散したゾルと、有機ケイ素化合物とを混合することが好ましい。金属酸化物微粒子の配合量は、ハードコート層の硬度や、屈折率等により決定されるものであるが、ハードコート液中の固形分の５〜８０質量％、特に１０〜６０質量％であることが好ましい。配合量が少なすぎると、ハードコート層の耐磨耗性が不十分となり、配合量が多すぎると、ハードコート層にクラックが生じることがある。また、ハードコート層を染色する場合には、染色性が低下する場合もある。
【００２１】
なお、ハードコート層には、他に多官能性エポキシ化合物を含有することが非常に有用である。多官能性エポキシ化合物は、プライマー層に対するハードコート層の密着性を向上させるとともに−、ハードコート層の耐水性およびプラスチックレンズとしての耐衝撃性を向上させることができる。多官能性エポキシ化合物としては、例えば、１，６−ヘキサンジオールジグリシジルエーテル、エチレングリコールジグリシジルエーテル等の脂肪族エポキシ化合物、イソホロンジオールジグリシジルエーテル、ビス−２，２−ヒドロキシシクロヘキシルプロパンジグリシジルエーテル等の脂環族エポキシ化合物、レゾルシンジグリシジルエーテル、ビスフェノールＡジグリシジルエーテル、クレゾールノボラックポリグリシジルエーテル等の芳香族エポキシ化合物等が挙げられる。
【００２２】
さらに、ハードコート層に硬化触媒を添加してもよい。硬化触媒としては、例えば、過塩素酸、過塩素酸アンモニウム、過塩素酸マグネシウム等の過塩素酸類、Ｃｕ（II）、Ｚｎ（II）、Ｃｏ（II）、Ｎｉ（II）、ＢＥ（II）、ＣＥ（III）、Ｔａ（III）、Ｔｉ（III）、Ｍｎ（III）、Ｌａ（III）、Ｃｒ（III）、Ｖ（III）、Ｃｏ（III）、ＦＥ（III）、Ａｌ（III）、ＣＥ（IV）、Ｚｒ（IV）、Ｖ（IV）等を中心金属原子とするアセチルアセトナート、アミン、グリシン等のアミノ酸、ルイス酸、有機酸金属塩等が挙げられる。
【００２３】
このようにして得られるハードコート層形成用のコーティング組成物（コーティング液）は、必要に応じ、溶剤に希釈して用いることができる。溶剤としては、アルコール類、エステル類、ケトン類、エーテル類、芳香族類等の溶剤が用いられる。また、必要に応じて、少量の金属キレート化合物、界面活性剤、帯電防止剤、紫外線吸収剤、酸化防止剤、分散染料、油溶染料、顔料、フォトクロミック化合物、ヒンダードアミン、ヒンダードフェノール系等の耐光耐熱安定剤等を添加し、コーティング液の塗布性、硬化速度および硬化後の被膜性能を改良することもできる。
【００２４】
また、コーティング液の塗布・硬化方法としては、ディッピング法、スピンコート法、スプレーコート法、ロールコート法、あるいは、フローコート法によりコーティング用組成物を塗布した後、４０〜２００℃の温度で数時間加熱乾燥することにより、ハードコート被膜を形成する。なお、ハードコート層の膜厚は、０．０５〜３０μｍであることが好ましい。膜厚が０．０５μｍ未満では、基本性能が実現できない。また、膜厚が３０μｍを越えると表面の平滑性が損なわれたり、光学歪みが発生してしまう場合がある。なお、ハードコート層の屈折率は、干渉縞の発生を避けるため、レンズ基材、プライマー層の屈折率に合わせることが好ましい。
【００２５】
（４．有機系反射防止層）
本実施形態における有機系反射防止層は、ハードコート層上に形成される２層の有機薄膜から構成される。この２層の有機薄膜は、レンズ基材側に位置する層（高屈折率層）と大気側に位置する層（低屈折率層）とから成り立っている。すなわち、レンズ基材側に位置する層の屈折率が、大気側に位置する層の屈折率よりも高く構成されている。
以下、本実施形態における高屈折率層と低屈折率層について具体的に説明する。
【００２６】
（4-1．高屈折率層）
高屈折率層は、酸化チタンを含有する金属酸化物微粒子と有機ケイ素化合物とを含んだコーティング組成物、あるいは、有機チタン化合物を含んだコーティング組成物から好ましく形成される。
ここで、酸化チタンとしては、例えば、酸化チタンおよび酸化スズ、または酸化チタン、酸化スズおよび酸化ケイ素からなるルチル型の結晶構造を有する複合酸化物を含む平均粒径１〜２００ｎｍの金属酸化物微粒子（複合微粒子）を挙げることができる。ルチル型の結晶構造を有する酸化チタンを含有する金属酸化物微粒子を使用することで、耐候性や耐光性がより向上する。また、ルチル型の結晶構造を有する酸化チタンを含有する金属酸化物微粒子は、アナターゼ型に比べて屈折率が高いためにＡ層中での使用量を減らせることができ、密着性に寄与する樹脂成分を増量することができる。
【００２７】
酸化チタンを含有する金属酸化物微粒子の種類や配合量は、目的とする硬度や屈折率等により決定されるものであるが、配合量は高屈折率層用コーティング組成物中の固形分の５〜８０質量％、特に１０〜５０質量％の範囲であることが望ましい。配合量が少なすぎると、コーティング膜の耐摩耗性が不十分となる場合がある。一方、配合量が多すぎると、コーティング膜にクラックが生じ、染色性も不十分となる場合がある。
有機ケイ素化合物については、前記したハードコート層で用いられる有機ケイ素化合物が好適に用いられる。
【００２８】
有機チタン化合物としては、例えば、下記式（３）で示されるチタン系カップリング剤が好適に使用できる。
（Ｒ４Ｏ）ａＴｉＲ５ｂＲ６ｃ              （３）
（ここで、ａ＋ｂ＋ｃ＝４であり、ａ、ｂ、ｃは０〜４から選ばれる整数であり、Ｒ４、Ｒ５、Ｒ６は水素または、飽和、不飽和の炭化水素基であり、炭化水素基には官能基が導入されていても良い。）
炭化水素基としては、炭素数が１〜１０であるものが好ましく、炭素数１〜６を有するものがより好ましい。特に好ましくは、例えば、Ｒ４としては、イソプロポキシル、ｎ−ブトキシ基をあげることができ、Ｒ５、Ｒ６は、ビニル基、エポキシ基、メタクリル基、アミノ基、メルカプト基を有するアセトナト、アミナト基をあげることができる。
【００２９】
より具体的には、テトラエトキシチタン、テトライソプロポキシチタン、テトラｎ−ブトキシチタン、イソプロポキシチタントリイソステアレート、イソプロポキシチタンジメタクリレートイソステアレート、イソプロポキシチタントリドデシルベンゼンスルホネート、イソプロポキシチタントリスジオクチルフォスフェート、イソプロポキシチタントリＮ−エチルアミノエチルアミナト、チタニウムビスジオクチルピロフォスフェートオキシアセテート、ビスジオクチルフォスフェートエチレングリコラトチタン、テトライソプロポキシチタンビスジオクチルフォスファイト、ジｎ−ブトキシビストリエタノールアミナトチタン等をあげることができる。これらのチタン系カップリング剤は、結合の一部が加水分解、脱水縮合して生じる２個以上の重縮合体であってもよい。また２種類以上のものを併用、重縮合させて用いても差し支えない。
【００３０】
（4-2．低屈折率層）
低屈折率層は、内部空洞を有するシリカ系微粒子（以下、「中空シリカ系微粒子」ともいう）と、有機ケイ素化合物とを含んだコーティング剤から好適に形成される。
ここで、中空シリカ系微粒子を用いるのは、内部空洞内にシリカよりも屈折率が低い気体または溶媒が包含されることによって、空洞のないシリカ系微粒子に比べてより屈折率が低減し、低屈折率層の低屈折率化が達成されるからである。内部空洞を有するシリカ系微粒子は、特開２００１−２３３６１１号公報に記載されている方法等で製造することができるが、本発明では、平均粒径が１〜１５０ｎｍの範囲にあり、かつ屈折率が１．１６〜１．３９の範囲にあるものを使用することが望ましい。粒子の平均粒径が１ｎｍ未満になると、粒子内部の空隙率が小さくなって、所望の低屈折率が得られなくなる。また、平均粒径が１５０ｎｍを超えると、低屈折率層のヘイズが増加するので好ましくない。なお、好ましい平均粒径は、以下の式で計算することができる。
平均粒径＝（設計波長（ｎｍ）／有機系反射防止層屈折率）×１／４
なお、平均粒径１〜１５０ｎｍ、屈折率１．１６〜１．３９の中空シリカ系微粒子を含む分散ゾルが市販されている（例えば、触媒化成工業（株）製、スルーリア、およびレキューム）。
【００３１】
また、有機ケイ素化合物は、前記した高屈折率層を構成するために用いられる有機ケイ素化合物（式（１））と同じものを使用してもよい。
さらに、有機ケイ素化合物としては、下記式（２）に示すような含フッ素化合物を用いてもよい。
Ｘ２ｍＲ３３−ｍＳｉ−Ｙ−ＳｉＲ３３−ｍＸ２ｍ          （２）
（式中Ｒ３は炭素数１〜６の一価炭化水素基。Ｙはフッ素原子を１個以上含有する二価有機基。Ｘ２は加水分解性基。ｍは１〜３の整数である。）
【００３２】
式（２）で示される含フッ素化合物も有機ケイ素化合物と同様に、最終的に有機系反射防止層におけるシリカ系微粒子のバインダー樹脂として働く。また、このような含フッ素化合物を用いると、含フッ素化合物が本来持つ低屈折率により有機系反射防止層の低屈折率化が一層容易となる。
Ｒ３は、炭素数１〜６の一価炭化水素基を表すが、具体的には、メチル基、エチル基、プロピル基、ブチル基、ヘキシル基、シクロヘキシル基等のアルキル基、フェニル基等を例示することができる。良好な耐擦傷性を得るには、メチル基が好ましい。ｍは１〜３の整数であるが、好ましくは２又は３とするものであり、特に高硬度な被膜にするにはｍ＝３とするのが好ましい。Ｘは、加水分解性基を表す。具体例としては、Ｃｌなどのハロゲン原子、ＯＲＸ（ＲＸは炭素数１〜６の一価炭化水素基）で示されるオルガノオキシ基、特にメトキシ基、エトキシ基、プロポキシ基、イソプロポキシ基、ブトキシ基などのアルコキシ基、イソプロペノキシ基などのアルケノキシ基、アセトキシ基等のアシルオキシ基、メチルエチルケトキシム基等のケトオキシム基、メトキシエトキシ基等のアルコキシアルコキシ基などを挙げることができる。これらの中でアルコキシ基が好ましく、特にメトキシ基、エトキシ基のシラン化合物が取り扱い易く、加水分解時の反応の制御もし易いため、好ましい。
【００３３】
式（２）において、フッ素原子の個数は好ましくは４〜５０個、特に好ましくは4〜２４個である。反射防止性、防汚性、撥水性等の諸機能を良好に発現させるためには、フッ素原子を多量に含有していることが好ましいが、多すぎると、架橋密度が低下するため十分な耐擦傷性が得られない場合が生ずる。従って、Ｙとしては下記の構造のものが好ましい。
−ＣＨ２ＣＨ２（ＣＦ２）ｎＣＨ２ＣＨ２−
−Ｃ２Ｈ４−ＣＦ（ＣＦ３）−（ＣＦ２）ｎ−ＣＦ（ＣＦ３）−Ｃ２Ｈ４−
上記構造式中のｎとしては２〜２０の値が好ましく、より好ましくは２〜１２、特に好ましくは４〜１０の範囲を満たすことがよい。これより少ないと、反射防止性、防汚性、撥水性等の諸機能、及び耐薬品性を十分に得ることができない場合があり、多すぎると、架橋密度が低下するため十分な耐擦傷性が得られない場合が生ずる。
【００３４】
なお、このコーティング組成物中には、有機系反射防止層の耐擦傷性（耐摩耗性）向上のために、分子中に１個以上のエポキシ基を含有するエポキシ基含有有機化合物を含むことが好ましい。このようなエポキシ基含有有機化合物としては、例えば、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリエトキシシラン、β−グリシドキシプロピルトリメトキシシラン、α−グリシドキシプロピルトリメトキシシラン、α−グリシドキシプロピルトリエトキシシラン、β−グリシドキシプロピルトリエトキシシラン、γ−グリシドキシプロピルトリメトキシシラン、（3,4−エポキシシクロヘキシル）メチルトリメトキシシラン、γ−グリシドキシプロピルビニルジエトキシシラン、γ−グリシドキシプロピルフェニルジエトキシシラン、δ−（3,4−エポキシシクロヘキシル）ブチルトリエトキシシラン等が挙げられる。
【００３５】
また、高屈折率層や低屈折率層の形成に用いられるコーティング組成物には、シリコーン系、アクリル系、エポキシ系、ウレタン系、メラミン系などの樹脂を併用してもよい。このうち特に、プラスチックレンズとしての耐熱性、耐薬品性、耐擦傷性、などの諸特性を考慮した場合は、シリコーン系樹脂、エポキシ系樹脂を含むことが好ましく、この際に、表面硬度の向上や、屈折率の調整のため、微粒子状無機物（金属酸化物微粒子）などを添加することも可能である。添加する微粒子状無機物としては、コロイド状に分散したゾルなどが挙げられる。なお、低屈折率層の低屈折率化という観点からは、フッ化マグネシウムゾル、フッ化カルシウムゾルなどが挙げられる。
【００３６】
このような高屈折率層や低屈折率層を形成するためのコーティング組成物には、必要に応じて、少量の硬化触媒（レンズ基材製造用重合触媒）や、光重合開始剤、酸発生剤、界面活性剤、帯電防止剤、紫外線吸収剤、酸化防止剤、ヒンダードアミン・ヒンダートフェノール等の光安定剤、分散染料・油溶染料・蛍光染料・顔料等を添加し、コーティング組成物（コーティング液）の塗布性の向上や、重合硬化後の被膜性能を改良することができる。
【００３７】
高屈折率層および低屈折率層からなる有機系反射防止層は、上述したコーティング組成物を用いて、湿式法によりハードコート層上に各々所定の屈折率を持った有機薄膜として好適に形成することができる。
湿式法による有機系反射防止層の形成方法としては、ディッピング法、スピンナー法、スプレー法、フロー法などの公知の方法を用いることができる。これらの形成方法のうちで、プラスチックレンズのような曲面形状に膜厚が５０〜１５０ｎｍの薄膜をムラなく形成することを考慮すると、ディッピング法、またはスピンナー法が好ましい。なお、ハードコート層上に有機系反射防止層を形成する際には、ハードコート層表面に前処理を行うことが好ましい。この前処理の具体例としては、表面研磨、紫外線−オゾン洗浄、プラズマ処理等によりハードコート層表面を親水化（接触角θ＝６０°以下）する方法が有効である。
【００３８】
有機系反射防止層の具体的な形成方法は、高屈折率層も低屈折率層も基本的に同じであり、以下のような手順により行われる。まず、有機ケイ素化合物を有機溶剤で希釈し、その後必要に応じて水または薄い塩酸、酢酸等を添加して加水分解を行う。さらに、金属酸化物微粒子あるいは中空シリカ系微粒子を有機溶剤中にコロイド状に分散した系を添加する。その後、必要に応じ、硬化触媒、光重合開始剤、酸発生剤、界面活性剤、紫外線吸収剤、酸化防止剤などを添加し、十分に撹拌した後にコーティング組成物（コーティング液）として用いる。なお、高屈折率層において、有機チタン化合物を用いる場合は、金属酸化物微粒子の添加は不要である。
【００３９】
このとき、硬化後の固形分に対して、コーティング液の希釈する濃度は、好ましくは固形分濃度として０．５〜１５質量％であり、より好ましくは１〜１０質量％である。固形分濃度が１５質量％を越えた場合には、ディッピング法で引き上げ速度を遅くしたり、スピンナー法で回転数を高くしても、所定の膜厚を得ることが困難であり、膜厚が必要以上に厚くなってしまう。また、固形分濃度が０．５質量％に満たない場合には、ディッピング法で引き上げ速度を早くしたり、スピンナー法で回転数を遅くしても、膜厚が必要よりも薄くなってしまい所定の膜厚を得ることが困難である。また、速度を速くし過ぎたり、回転数を遅くし過ぎると、レンズ上での塗りムラが大きくなりやすく、界面活性剤等の添加でも対応仕切れなくなってしまう。
【００４０】
コーティング液をレンズ基材に塗布後、熱または紫外線及びその併用によって硬化させ有機系反射防止層が得られるが、加熱処理によって硬化させることが好ましい。加熱処理の際の加熱温度は、コーティング液の組成、レンズ基材の耐熱性等を考慮して決定されるが、５０〜２００℃が好ましく、より好ましくは８０〜１４０℃である。
【００４１】
前記した方法で得られた有機系反射防止層の屈折率として好ましい値は、高屈折率層の屈折率として１．６〜２．０であり、低屈折率層の屈折率として１．３〜１．５である。両層の屈折率の差が０．１より小さいと反射防止効果が低下する。両層の屈折率差は０．１５以上が好ましく、さらに好ましくは０．２０以上とする必要がある。
得られる有機系反射防止層の膜厚は高屈折率層が１００〜２００ｎｍの範囲、低屈折率層が１００〜２００ｎｍの範囲であることが好ましい。膜厚がこの範囲より厚すぎたり薄すぎると十分な反射防止効果が得られないおそれがある。
【００４２】
（５．防汚層）
以上のように、レンズ基材上にプライマー層、ハードコート層および有機系反射防止層が形成されたプラスチックレンズには、さらにプラスチックレンズ表面の撥水撥油性能を向上させる目的で、反射防止膜上にフッ素を含有する有機ケイ素化合物からなる防汚層を形成することができる。フッ素を含有する有機ケイ素化合物としては、例えば、特開２００５−３０１２０８号公報や特開２００６−１２６７８２号公報に記載されている含フッ素シラン化合物合物を好適に使用することができる。
含フッ素シラン化合物は、有機溶剤に溶解し、所定濃度に調整した撥水処理液を用いて有機系反射防止層上に塗布する方法を採用することができる。塗布方法としては、ディッピング法、スピンコート法等を用いることができる。
防汚層の膜厚は、特に限定されないが、０．００１〜０．５μｍが好ましい。より好ましくは０．００１〜０．０３μｍである。防汚層の膜厚が薄すぎると撥水撥油効果が乏しくなり、厚すぎると表面がべたつくので好ましくない。また、防汚層の厚さが０．０３μｍより厚くなると反射防止効果が低下するため好ましくない。
【００４３】
以上のような本実施形態のプラスチック眼鏡レンズは、有機系反射防止層として、レンズ基材側から、屈折率が１．６〜２．０の高屈折率層と屈折率が１．３〜１．５である低屈折率層により形成されているため、屈折率が１．６７以下のいわゆる低屈折率のレンズ基材を用いても、結果として十分な反射防止特性が得られる。すなわち、汎用性の高い安価な低屈折率基材を用いても十分な反射防止特性が得られることになる。
また、レンズ基材の表面に、２層からなる有機系反射防止層を湿式法により形成するだけで、反射防止効果に優れた眼鏡レンズを製造することができるので、真空装置等の大型設備が不要となり、製造にかかるコストを低減させることが可能となる。また、プライマー層やハードコート層を設ける場合、有機系反射防止層を連続して湿式法で形成できるので、眼鏡レンズの製造に手間を要しない。
さらには、真空蒸着法やスパッタリング法などの乾式法で形成される無機系反射防止層は、下層のレンズ基材や有機系被膜からなるハードコート層との大きな熱膨張率差により耐熱性が低いのに対して、湿式法により形成される有機系反射防止層は、レンズ基材やハードコート層との熱膨張率差が小さいことから加熱によるクラックの発生が起こり難くなり、耐熱性に優れた眼鏡レンズを提供できる。
【実施例】
【００４４】
次に、本発明の実施形態に基づく実施例および比較例を説明する。具体的には、以下に示す方法でプラスチック眼鏡レンズを製造して、反射率や耐熱性など各種の評価を行った。
（実施例１）
（１）プラスチックレンズ基材
チオウレタン系のプラスチックレンズ基材（セイコーエプソン（株）製セイコースーパーソブリン、屈折率１．６７）を準備した。
【００４５】
（２）高屈折率層用コーティング組成物の調製
ステンレス製容器に、プロピレングリコールモノメチルエーテル１７７．４質量部を投入し、γ―グリシドキシプロピルトリメトキシシラン２．５質量部を加えて十分攪拌した後、０．１モル／リットル塩酸水溶液１．２質量部を添加して一昼夜攪拌を続け、シラン加水分解物を得た。このシラン加水分解物中に、シリコーン系界面活性剤（日本ユニカー（株）製、商品名Ｌ−７００１）０．１質量部を加えて１時間攪拌した後、酸化チタン、酸化スズ、酸化ケイ素を主体とする複合微粒子ゾル（ルチル型結晶構造、メタノール分散、触媒化成工業（株）製）１８．０質量部を加えて２時間攪拌混合した。次いでエポキシ樹脂（ナガセ化成（株）製、商品名ＥＸ−３１３）０．６質量部を加えて２時間攪拌した後、鉄（III）アセチルアセトナート０．１質量部を加えて１時間攪拌し、２μｍのフィルターで濾過を行い、高屈折率層用コーティング組成物を得た。
【００４６】
（３）低屈折率層用コーティング組成物の調製
下記式で示す含フッ素シラン化合物４７．８質量部（０．０８モル）にメタノール３１２．４質量部を加え、更にγ―グリシドキシプロピルトリメトキシシラン４．７質量部（０．０２モル）、０．１モル／リットル塩酸水溶液３６質量部を加えて、これを攪拌混合して混合液を得た。この混合液を２５℃の恒温槽で２時間攪拌して固形分濃度１０質量％のシリコーンレジンを得た。
（ＣＨ３Ｏ）３Ｓｉ−Ｃ２Ｈ４−Ｃ６Ｆ１２−Ｃ２Ｈ４−Ｓｉ（ＯＣＨ３）３
このシリコーンレジンと、中空シリカ−イソプロパノール分散ゾル（触媒化成工業（株）製、固形分濃度２０質量％、平均一次粒子径３５ｎｍ、外殻厚み８ｎｍ）をシリコーンレジン／中空シリカが固形分比８０／２０となるように配合し、プロピレングリコールモノメチルエーテル９３５質量部を加えて希釈し、固形分濃度が３質量％である低屈折率層用コーティング組成物を得た。
【００４７】
（４）有機系反射防止層の形成
前記（１）で得られたプラスチックレンズ基材をアルカリ処理（５０℃に保たれた２モル／リットルの水酸化カリウム水溶液に５分間浸漬した後、純水で洗浄し、次いで２５℃に保たれた１．０モル／リットル硫酸に１分間浸漬して中和処理を行う）し、純水洗浄および乾燥、放冷を行った。そして、前記（２）で調整した高屈折率層用コーティング組成物をスピンコートにより片面に塗布し、１２０℃で２０分焼成した後、残る片面に同様にスピンコートし、１２０℃で１０分焼成した。次いで前記（３）で調整した低屈折率層用コーティング組成物をスピンコートにより片面に塗布し、１２０℃で２０分焼成した後、残る片面に同様にスピンコートし、１２０℃で１０分焼成した。その後、１２５℃に保たれたオーブン内で２時間加熱して、高屈折率層および低屈折率層からなる有機系反射防止層が形成されたプラスチックレンズを得た。形成された有機系反射防止層は、高屈折率層の屈折率が１．８０、膜厚が１５０ｎｍ、低屈折率層の屈折率が１．３７、膜厚が１００ｎｍであった。
【００４８】
（実施例２）
実施例２は、レンズ基材の上面にプライマー層およびハードコート層を形成し、その後、実施例１と同様にして有機系反射防止層を形成し、さらにその上に防汚層を形成したものである。
（５）プライマー層用コーティング組成物の調製
ステンレス製容器内に、メチルアルコール３７００質量部、純水２５０質量部、プロピレングリコールモノメチルエーテル１０００質量部を投入し、十分に攪拌した後、酸化チタン、酸化スズ、酸化ケイ素を主体とする複合微粒子ゾル（ルチル型結晶構造、メタノール分散、全固形分濃度２０質量％、触媒化成工業（株）製、商品名オプトレイク１１２０Ｚ（８ＲＵ−７・Ｇ））２８００質量部を加え攪拌混合した。次いでポリエステル樹脂２２００質量部を加えて攪拌混合した後、更にシリコーン系界面活性剤（日本ユニカー（株）製、商品名Ｌ−７６０４）２質量部を加えて一昼夜攪拌を続けた後、２μｍのフィルターで濾過を行い、プライマー層用コーティング組成物を得た。
【００４９】
（６）ハードコート層用コーティング組成物の調製
ステンレス製容器に、ブチルセロソルブ１０００質量部を投入し、γ―グリシドキシプロピルトリメトキシシラン１２００質量部を加えて十分攪拌した後、０．１モル／リットル塩酸水溶液３００質量部を添加して一昼夜攪拌を続け、シラン加水分解物を得た。このシラン加水分解物中にシリコーン系界面活性剤（日本ユニカー（株）製、商品名Ｌ−７００１）３０質量部を加えて１時間攪拌した後、酸化チタン、酸化スズ、酸化ケイ素を主体とする複合微粒子ゾル（ルチル型結晶構造、メタノール分散、触媒化成工業（株）製、商品名オプトレイク１１２０Ｚ（８ＲＵ−２５・Ａ１７））７３００質量部を加えて２時間攪拌混合した。次いでエポキシ樹脂（ナガセ化成（株）製、商品名ＥＸ−３１３）２５０質量部を加えて２時間攪拌した後、鉄（III）アセチルアセトナート２０質量部を加えて１時間攪拌し、２μｍのフィルターで濾過を行い、ハードコート層用コーティング組成物を得た。
【００５０】
（７）防汚層用コーティング組成物の調製
含フッ素シラン化合物（信越化学工業（株）製、商品名ＫＹ−１３０およびＫＰ−８０１を固形分比８０／２０となるように配合）を、パーフルオロヘキサンに希釈して固形分濃度０．３質量％の防汚層用コーティング組成物を調整した。
【００５１】
（８）プライマー層、ハードコート層、有機系反射防止層および防汚層の形成
前記（１）で得られたプラスチックレンズ基材をアルカリ処理（５０℃に保たれた２モル／リットルの水酸化カリウム水溶液に５分間浸漬した後、純水で洗浄し、次いで２５℃に保たれた１．０モル／リットル硫酸に１分間浸漬して中和処理を行う）し、純水洗浄および乾燥、放冷を行った。そして、前記（５）で調整したプライマー組成物中に浸漬し、引き上げ速度２００ｍｍ／分でディップコートして８０℃で２０分焼成し、プラスチック基材表面にプライマー層を形成した。次いで、プライマー層が形成されたプラスチックレンズを前記（６）で調整したハードコート組成物中に浸漬し、引き上げ速度４００ｍｍ／分でディップコートして８０℃で３０分焼成し、プライマー層上にハードコート層を形成した。その後、１２５℃に保たれたオーブン内で３時間加熱して、プライマー層とハードコート層が形成されたプラスチックレンズを得た。形成されたプライマー層の膜厚は０．５μｍ、屈折率１．６７、ハードコート層の膜厚は２．３μｍ、屈折率１．６７であった。
【００５２】
次に、プライマー層とハードコート層が形成されたプラスチックレンズをプラズマ処理（大気プラズマ）した後、前記（２）で調整した高屈折率層用コーティング組成物をスピンコートにより片面に塗布し、１２０℃で２０分焼成した後、残る片面に同様にスピンコートし、１２０℃で１０分焼成した。次いで前記（３）で調整した低屈折率層用コーティング組成物をスピンコートにより片面に塗布し、１２０℃で２０分焼成した後、残る片面に同様にスピンコートし、１２０℃で１０分焼成した。その後、１２５℃に保たれたオーブン内で２時間加熱して高屈折率層および低屈折率層からなる有機系反射防止層を形成し、プライマー層、ハードコート層および有機系反射防止層が形成されたプラスチックレンズを得た。形成された有機系反射防止層は、高屈折率層の屈折率が１．８０、膜厚が１５０ｎｍ、低屈折率層の屈折率が１．３７、膜厚が１００ｎｍであった。
続いて、プライマー層、ハードコート層および有機系反射防止層が形成されたプラスチックレンズを前記（５）で調整した防汚層用コーティング組成物中に浸漬し、引き上げ速度１５０ｍｍ／分でディップコートして６０℃で１０分焼成し、その後温度９０℃，相対湿度９０％に保たれた恒温恒湿槽に投入し、２時間保持した後、１００℃に保たれたオーブン内で２時間加熱して、プライマー層、ハードコート層、有機系反射防止層および防汚層が形成されたプラスチックレンズを得た。
【００５３】
（実施例３）
レンズ基材としてセイコースーパーソブリン（屈折率１．６７）の代わりに、チオウレタン系のプラスチックレンズ基材（セイコーエプソン（株）製  セイコースーパールーシャス、屈折率１．６０）を用いた以外は、実施例２と同様にしてプラスチックレンズを製造した。
【００５４】
（実施例４）
レンズ基材としてセイコースーパーソブリン（屈折率１．６７）の代わりに、市販ポリカーボネートレンズ（屈折率１．５９）を用いた以外は、実施例２と同様にしてプラスチックレンズを製造した。
【００５５】
（実施例５）
レンズ基材としてセイコースーパーソブリン（屈折率１．６７）の代わりに、
チオウレタン系のプラスチックレンズ基材（セイコーエプソン（株）製  セイコースーパールーシャス、屈折率１．６０）を用い、高屈折率膜用コーティング組成物を以下の手順で調整した以外は、実施例２と同様にしてプラスチックレンズを製造した。
窒素雰囲気下でステンレス製容器に、１−ブタノール１８２．３質量部を投入し、テトラブトキシチタン１３．７質量部を加えて十分攪拌した後、０．０１モル／リットル塩酸水溶液２．５質量部を添加して一昼夜攪拌を続け、チタン加水分解物を得た。このチタン加水分解物中に、シリコーン系界面活性剤（日本ユニカー（株）製、商品名Ｌ−７００１）０．１質量部を加えて１時間攪拌した後、エポキシ樹脂（ナガセ化成（株）製、商品名ＥＸ−３１３）０．６質量部を加えて２時間攪拌した後、２μｍのフィルターで濾過を行い、高屈折率層用コーティング組成物を得た。この組成物により形成された有機系反射防止層は、高屈折率層の屈折率が１．８５、膜厚が１４８ｎｍであった。
【００５６】
（実施例６）
プラスチックレンズ基材としてセイコースーパーソブリン（屈折率１．６７）を用いる代わりに、市販ポリカーボネートレンズ（屈折率１．５９）を用いた以外は、実施例５と同様にしてプラスチックレンズを製造した。
【００５７】
（比較例１）
高屈折率層を形成せずにプライマー層、ハードコート層、低屈折率層および防汚層を形成した以外は、実施例２と同様にしてプラスチックレンズを製造した。
【００５８】
（比較例２）
高屈折率層を形成せずにプライマー層、ハードコート層、低屈折率層および防汚層を形成した以外は、実施例３と同様にしてプラスチックレンズを製造した。
【００５９】
（比較例３）
高屈折率層を形成せずにプライマー層、ハードコート層、低屈折率層および防汚層を形成した以外は、実施例４と同様にしてプラスチックレンズを製造した。
【００６０】
（評価方法）
以上の実施例1〜６、および比較例１〜３により得られたプラスチックレンズの物性を以下に示す方法で評価した。評価項目は、反射率、耐擦傷性、初期密着性、耐湿性、耐温水性、耐光性、耐アルカリ性、耐熱性および耐衝撃性の９項目である。
【００６１】
（１）反射率
レンズの反射率を分光光度計を用いて測定し、得られた視感度曲線に従って視感度補正した反射率に換算した（波長範囲（３８０〜７８０ｎｍ）における平均値）。図１〜図９に各実施例・比較例により得られたプラスチックレンズの波長−反射率曲線を示す。
【００６２】
（２）耐擦傷性
レンズ表面に、スチールウール＃００００を荷重１ｋｇで印加し、３〜４ｃｍの距離を１０往復擦ったのち、目視でレンズ表面に入った傷の状態を下記のＡ〜Ｅの５水準の基準で評価した。
Ａ：全く傷がない
Ｂ：１〜５本の傷が確認される
Ｃ：６〜２０本の傷が確認される
Ｄ：２１本以上の傷があるが曇りには見えない状態
Ｅ：多数の傷があり曇りに近い状態。
【００６３】
（３）初期密着性
レンズ表面を約１ｍｍ間隔で基盤目状に１００目クロスカットし、このクロスカットした部分に、粘着テープ（ニチバン（株）製、商品名セロテープ（登録商標））を強く貼り付けたのち、急速に粘着テープを剥がし、粘着テープを剥がした後の基盤目に膜剥がれ状態を下記のａ〜ｅの５水準で評価した。
ａ：全く膜剥がれがない（膜剥がれ目数＝０／１００）
ｂ：ほとんど膜剥がれがない（膜剥がれ目数＝１〜５／１００）
ｃ：やや膜剥がれが発生（膜剥がれ目数＝６〜２０／１００）
ｄ：膜剥がれ発生（膜剥がれ目数＝２１〜５０／１００）
ｅ：密着不良（膜剥がれ目数＝５１〜１００／１００）
【００６４】
（４）耐湿性
レンズを恒温恒湿炉（４０℃、９０ＲＨ％）中に１０日間放置し、その後恒温恒湿炉中からレンズを取り出して、室温下で３時間放置した後、密着性試験を行った。密着性試験は、（３）初期密着性と同一の方法、同一の評価基準で行った。
【００６５】
（５）耐温水性
レンズを８０℃の温水中に２時間浸漬し、その後レンズを温水中から取り出して水冷した後、密着性試験を行った。密着性試験は、（３）初期密着性と同一の方法、同一の評価基準で行った。
【００６６】
（６）耐光性
レンズを、キセノンロングライフウェザーメーター（スガ試験機（株）製）にて２００時間照射を行い、キセノンロングライフウェザーメーターからレンズを取り出して水冷した後、密着性試験を行った。密着性試験は、（３）初期密着性と同一の方法、同一の評価基準で行った。
【００６７】
（７）耐アルカリ性
２０℃の１０質量％水酸化ナトリウム水溶液中に、レンズを１時間浸漬し、レンズを取り出して水洗浄した後、密着性試験を行った。密着性試験は、（３）初期密着性と同一の方法、同一の評価基準で行った。
【００６８】
（８）耐熱性
眼鏡フレーム形状に合わせてレンズを玉摺り加工した後、眼鏡フレームにはめ込んで、ネジで完全に締めつけ、６０℃の恒温槽に３０分投入した。その後レンズを取り出し、室温下で１時間放冷してからクラック発生の有無を評価した。クラックが発生していない場合は６５℃の恒温槽に３０分追加投入した後クラック発生の有無を評価した。これ以降は順次５℃ずつ昇温した恒温槽に３０分間追加投入していき、クラックが発生した温度を耐熱限界温度とした。
【００６９】
（９）耐衝撃性
１６．３ｇの剛球を高さ１２７ｃｍの位置からレンズ表面に垂直落下させた際に、破壊しなかったものを○、破壊もしくは貫通したものを×として評価した。
【００７０】
（結  果）
【表１】
2008046264.tif 000002
【００７１】
表１の結果から、実施例１〜６の眼鏡レンズは、いずれも可視領域における反射率が０．６％と低く反射防止効果に優れていることがわかる。特に、実施例３〜６のように、耐熱性のあるレンズ基材であっても基材自体の屈折率が低いため、これまで十分な反射防止効果を発揮できなかった眼鏡レンズに対し、十分な反射防止特性を与えている点は極めて重要である。また、実施例１〜４では、高屈折率層の形成に、ルチル型の結晶構造を有する酸化チタンを含む金属酸化物微粒子を使用しているため、特に耐光性が向上している。
一方、比較例１〜３は、有機系反射防止層がいずれも単層の低屈折率層であるため、化下層との屈折率差を大きくできず、そのため可視領域における反射率がいずれも１．０％以上であり、反射防止効果に劣っている。
【産業上の利用可能性】
【００７２】
本発明は、プラスチックレンズであれば制限なく適用することができる。光学部品としては、例えば、眼鏡レンズ、カメラレンズ、望遠鏡用レンズ、顕微鏡用レンズ、ステッパー用集光レンズ等の光学レンズを挙げることができる。
【図面の簡単な説明】
【００７３】
【図１】実施例１における眼鏡レンズの反射率を示す図。
【図２】実施例２における眼鏡レンズの反射率を示す図。
【図３】実施例３における眼鏡レンズの反射率を示す図。
【図４】実施例４における眼鏡レンズの反射率を示す図。
【図５】実施例５における眼鏡レンズの反射率を示す図。
【図６】実施例６における眼鏡レンズの反射率を示す図。
【図７】比較例１における眼鏡レンズの反射率を示す図。
【図８】比較例２における眼鏡レンズの反射率を示す図。
【図９】比較例３における眼鏡レンズの反射率を示す図。
【図１】
2008046264.tif 000003
【図２】
2008046264.tif 000004
【図３】
2008046264.tif 000005
【図４】
2008046264.tif 000006
【図５】
2008046264.tif 000007
【図６】
2008046264.tif 000008
【図７】
2008046264.tif 000009
【図８】
2008046264.tif 000010
【図９】
2008046264.tif 000011